(57)【特許請求の範囲】
【請求項１】
（１）ポリ（ビニルブチラール）；および
（２）０．１５から０．３５ミクロンの平均凝集体長さを有し、アルキル化されている疎水性ヒュームドシリカを含む、
ポリマーシートを複数含み、
１％未満のヘーズ値を有する、多層グレージングにおいて使用するための中間層。
【請求項２】
（１）ポリ（ビニルブチラール）；
（２）可塑化剤；及び
（３）０．１５から０．３５ミクロンの平均凝集体長さを有し、アルキル化されている疎水性ヒュームドシリカを含み、
４０℃未満のガラス転移温度を有するポリマーシートを複数含み、
１％未満のヘーズ値を有する、多層グレージングにおいて使用するための中間層。
【請求項３】
多層中間層を備えた多層ガラスパネルであって、
前記中間層が、
（１）ポリ（ビニルブチラール）；および
（２）０．１５から０．３５ミクロンの平均凝集体長さを有し、アルキル化されている疎水性ヒュームドシリカを含む、
ポリマーシートを複数含み、
前記中間層は１％未満のヘーズ値を有する、多層ガラスパネル。
【請求項４】
前記ヒュームドシリカが、少なくとも０．５重量％の炭素含有量を有する、請求項１または２に記載の中間層。
【請求項５】
前記ヒュームドシリカが、少なくとも０．５重量％の炭素含有量を有する、請求項３に記載の多層ガラスパネル。
【請求項６】
前記ヒュームドシリカがメチル化されている、請求項１または２に記載の中間層。
【請求項７】
前記ヒュームドシリカがメチル化されている、請求項３に記載の多層ガラスパネル。
【請求項８】
前記中間層が可塑化剤を樹脂１００部当たり１０から７０部および前記ヒュームドシリカを樹脂１００部当たり０．０５から１５部含有するポリマーシートを含む、請求項２に記載の中間層。
【請求項９】
前記中間層が可塑化剤を樹脂１００部当たり１０から７０部および前記ヒュームドシリカを樹脂１００部当たり０．０５から１５部含有するポリマーシートを含む、請求項３に記載の多層ガラスパネル。
【請求項１０】
少なくとも３のパメル接着性を有する、請求項１又は２に記載の中間層。
【請求項１１】
前記中間層は少なくとも３のパメル接着性を有する、請求項３に記載の多層ガラスパネル。
【請求項１２】
少なくとも８ＭＰａの引張強度を有する、請求項１又は２に記載の中間層。
【請求項１３】
前記中間層は少なくとも８ＭＰａの引張強度を有する、請求項３に記載の多層ガラスパネル。
【発明の詳細な説明】
【技術分野】
【０００１】
本発明は、多層グレージングパネル中間層の分野に存在し、より詳しくは、本発明は、改質されたポリマー組成物を含む多層グレージングパネル中間層の分野に存在する。
【背景技術】
【０００２】
ポリ（ビニルブチラール）（ＰＶＢ）は、安全ガラスまたはポリマー積層板などの光透過積層板における中間層として使用され得るポリマーシートの製造において一般に使用される。安全ガラスは、２枚のガラスの間に配置された可塑化ポリ（ビニルブチラール）シートを含む透明積層板のことをしばしば指す。安全ガラスは、建築および自動車の開口部に透明な仕切りを設けるためにしばしば使用される。その主たる機能は、開口部を貫通させることまたはガラスの破片を分散させることなく、物体の衝撃により引き起こされるものなどのエネルギーを吸収し、したがって、閉じ込められた領域内の物体または人に対する破損または外傷を最小にすることである。また、安全ガラスを使用して、音響雑音を減衰させること、ＵＶおよび／またはＩＲ光透過を低減させること、および／または窓開口部の外観および美的魅力を増強させることなどの、別の有益な効果をもたらすことができる。
【０００３】
雑音の減衰が望まれる用途で特に有用な中間層は、比較的低いガラス転移温度を有するように、しばしば考案される。しかし、低いガラス転移温度を達成するために通常使用される組成が変化するために、中間層は望ましいものより低い引張弾性率をしばしば有し、いくつかの用途における使用では中間層を不適切なまたは望ましくないものにし得る。
【０００４】
この問題を克服するために用いられてきた様々な技法の中には、低いガラス転移温度を有する中間層の成分の１種または複数種の改質が存在する。
【発明の概要】
【発明が解決しようとする課題】
【０００５】
当技術分野において必要とされるものは、雑音抑制が望ましい多層グレージング用途およびこの他の用途において音響減衰品質を維持しながら、中間層の取り扱いを容易にするように考案された中間層である。
【課題を解決するための手段】
【０００６】
本発明は、多層グレージングパネルに使用されるポリマー中間層を含む。本発明の中間層は、熱可塑性ポリマー、可塑剤、および疎水特性を付与するために改質されたヒュームドシリカを含む。このような成分を取り入れた中間層は、改善された引張弾性率、耐湿気性、クリープ性能、防食効果、ガラス接着性を有し、これに限らないが音響用途を含む様々な用途に好適である。
【発明を実施するための形態】
【０００７】
本発明は、ヒュームドシリカ剤と、中間層およびこれらの中間層を含む多層グレージングパネルにおけるヒュームドシリカ剤の使用とを含む。本明細書においては、「多層グレージング中間層」は、２層以上を有するグレージング、例えば、中間層が間に配置された２枚のガラス板において使用され得る中間層を意味する。中間層は、単一ポリマー層または組み合わされた多層からなり得る。グレージングパネルは、例えば、自動車の風防ガラスおよび建築用途において使用され得る。
【０００８】
本明細書において開示されるように、改質ヒュームドシリカは、多層グレージングパネル用途で使用するために、中間層として、または中間層内部の層として、有用なポリマーシート内に取り入れられる。以下に詳細に説明するように、本発明のポリマーシートは、適切ないずれの熱可塑性ポリマーでも含むことができ、および好ましい実施形態においては、ポリマーシートはポリ（ビニルブチラール）を含む。
【０００９】
本発明の様々な実施形態において、改質ヒュームドシリカは、中間層に取り込まれているポリマーシート内に配置されている。これらの実施形態では、中間層は、単一ポリマーシートのみを含むことができ、またはポリマーシートを含む多層中間層であり得る。多層中間層が使用される実施形態は、当技術分野において周知のものを含み、例えば、これに限らないが、一緒に積層されて単一中間層を形成する２つ以上のポリマーシートを有する中間層と、以下で詳細に説明されることになる、１つまたは複数のポリマーフィルムと一緒に積層された、１つまたは複数のポリマーシートを有する中間層とを含む。これらの実施形態のいずれにおいても、改質ヒュームドシリカは、ポリマーシート層のいずれか１つまたは複数の層内に配置することができ、様々な層は、同一であることも異なることもできる。
【００１０】
例示的な多層中間層構造体は、以下のものを含む：
（ポリマーシート）ｎ（ポリマーシート／ポリマーフィルム／ポリマーシート）ｐ、
ここで、ｎは１から１０であり、様々な実施形態においては、５未満であり、ｐは１から５であり、様々な実施形態においては、３未満である。
【００１１】
本発明の中間層は、多層グレージングパネル中に取り入れることができ、様々な実施形態においては、ガラスの２層の間に取り入れられる。このような構造体の用途には、特に、自動車の風防ガラスおよび建築用のガラスが含まれる。
【００１２】
本発明の様々な実施形態において、改質ヒュームドシリカを含む中間層がバイレイヤにおいて使用される。本明細書においては、バイレイヤは、上に中間層が配置された剛性基板（例えば、ガラスまたはアクリル樹脂など）を有する多層構造体である。代表的なバイレイヤ構造体は：（ガラス）／／（ポリマーシート）／／（ポリマーフィルム）である。バイレイヤ構造体は、例えばこれに限らないが：
（ガラス）／／（（ポリマーシート）ｈ／／（ポリマーフィルム））ｇ
（ガラス）／／（ポリマーシート）ｈ／／（ポリマーフィルム）
を含み、ここで、ｈは１から１０であり、様々な実施形態においては、３未満であり、ｇは１から５であり、様々な実施形態においては、３未満である。
【００１３】
さらなる実施形態では、今述べたような中間層は、多層グレージングパネルの片面に追加されて破片保護の役割を果たすことができ、例えばこれに限らないが：
（多層グレージングパネル）／／（（ポリマーシート）ｈ／／（ポリマーシート））ｇ
（多層グレージングパネル）／／（ポリマーシート）ｈ／／（ポリマーフィルム）
などであり、ここで、ｈは１から１０であり、様々な実施形態においては、３未満であり、ｇは１から５であり、様々な実施形態においては、３未満である。
【００１４】
従来の、非改質ヒュームドシリカは、水素／酸素炎におけるクロロシランの高温加水分解を使用して、通常形成される。その結果得られた粒子は、ほぼ球形であり、ほとんど純粋のＳｉＯ２を含み、一緒に焼結して分岐凝集体を形成し、冷却したのち、機械的に絡み合わせられて集塊を形成する。このようにして製造されたヒュームドシリカは、粒子の表面上に存在するヒドロキシル基を通常有することになり、ヒュームドシリカに親水性を付与する。
【００１５】
本発明のヒュームドシリカは、凝集粒子に疎水性を付与するために、従来のヒュームドシリカから改質される。改質は、ヒュームドシリカの表面上のヒドロキシル基を適切なアルキル化合物で置換するために、適切ないずれの手段または化学反応でも使用することを含み得る。本発明の様々な実施形態において、ジメチルジクロロシランおよびヘキサメチルジシラザン、またはシリコーン溶液などのシランは、ヒュームドシリカと反応させられて、凝集粒子の表面でヒドロキシル基と置換されたメチル基を有する、改質ヒュームドシリカを形成する。その結果得られたメチル化ヒュームドシリカは疎水性を有し、ポリマーシート内で使用される場合、ポリマーシートのヘーズまたは黄色度を許容できないほど増大させることなく、引張弾性率を改善する。別の実施形態においては、別のアルキル基がヒドロキシル基と置換され得る。アルキル基の例には、これに限らないが、メチル、エチル、プロピル、ベンジル、およびペンチルが含まれる。
【００１６】
改質ヒュームドシリカの全炭素含有量は、重量比基準で、少なくとも０．２、少なくとも０．５または少なくとも０．８または０．２−１．０、または０．５−１．０であり得る。平均凝集体長さは、例えば、０．１−１．０ミクロン、０．１−０．５ミクロン、または０．１５−０．３５ミクロンであり得る。改質ヒュームドシリカは、例えば、ＣＡＢ−Ｏ−ＳＩＬ  ＴＳ−６１０として、キャボット（Ｃａｂｏｔ）コーポレーション（ベレリカ、マサチューセッツ州）から市販されている。
【００１７】
本発明の改質ヒュームドシリカは、必要に応じて、ポリマー溶融体に添加され、ヒュームドシリカを含むポリマーシートを製造することができる。様々な実施形態において、本発明の改質ヒュームドシリカは、樹脂１００部当たり少なくとも０．１から１０部（「樹脂１００当たりの部」またはｐｈｒ）、０．１から１５ｐｈｒ、または５から１０ｐｈｒでポリマー溶融体中に取り入れられる。必要に応じて、別の量を用いて所望の結果を実現することができる。
【００１８】
本発明の様々な実施形態において、改質ヒュームドシリカは、上で与えられた濃度で取り入れられ、可塑剤は、ヒュームドシリカに与えられた範囲とのいずれの組合せにおいても、１５−７５または２０から６０ｐｈｒでポリマー溶融体中に取り入れられる。
【００１９】
様々な実施形態において、前述の改質ヒュームドシリカを含む本発明のポリマーシートは、４０℃未満、３５℃未満または３０℃未満のガラス転移温度を有することができる。
【００２０】
本発明のさらなる実施形態において、改質ヒュームドシリカを有するポリマーシートは、シリカとポリ（ビニルブチラール）との間にできた網目構造のために、高温におけるクリープ性能を高めている。さらに、本発明のポリマーシートを用いて作製された積層板は、改質ヒュームドシリカの疎水性のために、耐湿気性を改善している。さらに、本発明の改質ヒュームドシリカを取り入れたポリマーシートは、ガラスに対する接着性を改善している。
【００２１】
様々な実施形態において、前述の改質ヒュームドシリカを含む本発明のポリマーシートは、少なくとも８メガパスカル、１０メガパスカル、または１２メガパスカルの引張弾性率を有することができ、これらの引張弾性率は、ガラス転移温度に関して上で与えられた値のいずれかと組み合わされて、様々な実施形態を形成することができる。また、本発明のポリマーシートは、１％を下回るヘーズと、改質ヒュームドシリカを欠いている同等のシートと比較して変化していない黄色度値とを有することができる。
【００２２】
ポリマーフィルム
本明細書においては、「ポリマーフィルム」は、性能増強層として機能する、比較的薄い、剛性ポリマー層を意味する。本明細書においては、ポリマーフィルムは、ポリマーフィルムがこれ自体で、必要な耐貫通性およびガラス保持特性を多層グレージング構造体に付与するのではなく、どちらかと言えば、赤外線吸収特性などの性能改善をもたらすという点で、ポリマーシートとは異なる。ポリ（エチレンテレフタレート）は、ポリマーフィルムとして最も一般的に使用される。
【００２３】
様々な実施形態において、ポリマーフィルム層は、０．０１３ｍｍから０．２０ｍｍ、好ましくは０．０２５ｍｍから０．１ｍｍまたは０．０４ｍｍから０．０６ｍｍの厚さを有する。このポリマーフィルム層は、場合により表面処理または被覆されて、接着性または赤外線反射などの１つまたは複数の特性を改善することができる。これらの機能的遂行層には、例えば、太陽光に曝された場合、太陽赤外線を反射し、可視光を透過させる多層スタックが含まれる。この多層スタックは、当技術分野において知られており（例えば、ＷＯ８８／０１２３０および米国特許第４７９９７４５号を参照されたい。）、例えば、１つまたは複数のオングストローム厚さの金属層および１つまたは複数（例えば、２つ）の順番に堆積された、光学的に協力する誘電体層を含むことができる。また周知のように、（例えば、米国特許第４０１７６６１号および第４７８６７８３号を参照されたい。）、金属層を、随伴ガラス層のいずれかを除霜または防曇するために、場合により電気的に抵抗加熱することができる。
【００２４】
本発明において使用することができ、米国特許第６７９７３９６号に記載されている、ポリマーフィルムのさらなるタイプは、金属層によって引き起こされ得る干渉を生じさせることなく、赤外線を反射する機能を果たす多数の非金属層を構成する。
【００２５】
このポリマーフィルム層は、いくつかの実施形態においては、好ましくは光学的に透明であり（すなわち、層の一方の側に隣接する物体を、他方の側から層を通してみる特定の観察者の目が、心地よく見ることができる。）、通常、隣接ポリマーシートの引張弾性率よりも大きい、いくつかの実施形態においては著しく大きい、引張弾性率を組成に関係なく有する。様々な実施形態において、このポリマーフィルム層は、熱可塑性材料を含む。適切な特性を有する熱可塑性材料の中には、ナイロン、ポリウレタン、アクリル、ポリカーボネート、ポリプロピレンなどのポリオレフィン、酢酸セルロースおよび三酢酸セルロース、塩化ビニルポリマーおよびコポリマーなどがある。様々な実施形態において、このポリマーフィルム層は、顕著な特性を有する再延伸熱可塑性フィルムなどの、ポリエステル（例えば、ポリ（エチレンテレフタレート）およびポリ（エチレンテレフタレート）グリコール（ＰＥＴＧ））を含む材料を含む。様々な実施形態において、ポリ（エチレンフタレート）が使用され、様々な実施形態において、このポリエチレンテレフタレートは、２軸方向に延伸されて強度を向上させ、熱的に安定化されて、高温に曝された際に低収縮特性をもたらす（例えば、１５０℃で３０分保持した後の収縮は、両方向とも２％未満）。
【００２６】
本発明において使用することができるポリ（エチレンテレフタレート）フィルムの、様々な被覆および表面処理技法は、欧州出願公開第０１５７０３０号に開示されている。本発明のポリマーフィルムもまた、当技術分野において知られている、ハードコートおよび／または防曇層を含むことができる。
【００２７】
ポリマーシート
以下のセクションにおいては、本明細書の別の場所に記載されている改質ヒュームドシリカを含む、本発明のポリマーシートを形成するために使用され得る、ポリ（ビニルブチラール）などの、様々な材料について説明する。
【００２８】
本明細書においては、「ポリマーシート」は、積層グレージングパネルに十分な耐貫通性およびガラス保持特性を付与する中間層として使用するのに、単独でまたは２層以上の層のスタックの状態で適している薄層に、適切ないずれかの方法によって形成される、いずれの熱可塑性ポリマー組成物をも意味する。可塑化されたポリ（ビニルブチラール）は、ポリマーシートを形成するために最も一般的に使用される。
【００２９】
本明細書においては、「樹脂」は、酸触媒作用および引き続き行われるポリマー前駆体の中和に由来する混合物から取り出されるポリマー（例えば、ポリ（ビニルブチラール））成分のことを言う。樹脂は、ポリマーに加えてアセテート、塩およびアルコールなどの他の成分を一般に含有するものである。本明細書においては、「溶融体」は、可塑剤および場合によりこの他の添加剤を有する樹脂の、溶融された混合物のことを言う。
【００３０】
本発明のポリマーシートは、適切ないずれのポリマーをも含むことができ、上に例示されたような好ましい実施形態においては、ポリマーシートはポリ（ビニルブチラール）を含む。ポリ（ビニルブチラール）をポリマーシートのポリマー成分として含む、本明細書において与えられた本発明の実施形態のいずれにおいても、ポリマー成分がポリ（ビニルブチラール）からなるまたは実質的になる別の実施形態が含まれる。これらの実施形態において、本明細書において開示された、可塑剤を含む添加剤の変形形態のいずれも、ポリ（ビニルブチラール）からなるまたは実質的になるポリマーを有するポリマーシートに使用することができる。
【００３１】
一実施形態において、ポリマーシートは、部分的にアセタール化されたポリ（ビニルアルコール）を基材とするポリマーを含む。別の実施形態において、ポリマーシートは、ポリ（ビニルブチラール）、ポリ（塩化ビニル）、ポリ（エチレン−コ−ビニルアセテート）、ポリ（エチレン−コ−エチルアクリレート）、部分的に中和されたエチレン／（メタ）アクリル酸コポリマー（デュポンからのＳｕｒｌｙｎ（登録商標）など）のイオノマー、ポリエチレン、ポリエチレンコポリマー、ポリウレタン、またはポリ（シクロヘキサンジメチレンテレフタレート−コ−エチレンテレフタレート）コポリエステルからなる群から選択されたポリマーを含む。様々な実施形態において、ポリマーシートは、ポリ（ビニルブチラール）、ポリウレタン、ポリ（塩化ビニル）、ポリ（エチレンビニルアセテート）、またはこれらの組合せを含む。さらなる実施形態において、ポリマーシートは、ポリ（ビニルブチラール）および１種または複数の別のポリマーを含む。適切なガラス転移温度を有する他のポリマーを使用することもできる。好ましい範囲、数値および／または方法が、ポリ（ビニルブチラール）について、（例えば、これに限らないが、可塑剤、成分の百分率、厚さおよび特性増強添加剤について）、具体的に与えられる本明細書におけるセクションのいずれにおいても、これらの範囲は、また、ポリマーシートにおける有用な成分として本明細書において開示された他のポリマーおよびポリマーブレンドに対しても、該当する場合は適用される。
【００３２】
ポリ（ビニルブチラール）を含む実施形態に関して、ポリ（ビニルブチラール）は、当業者に知られている、周知のアセタール化法によって製造することができる（例えば、米国特許第２２８２０５７号および第２２８２０２６号を参照されたい。）。一実施形態において、Ｂ．Ｅ．Ｗａｄｅ（２００３）による、Ｅｎｃｙｃｌｏｐｅｄｉａ  ｏｆ  Ｐｏｌｙｍｅｒ  Ｓｃｉｅｎｃｅ  ＆  Ｔｅｃｈｎｏｌｏｇｙ、第３版、第８巻、３８１−３９９頁の、Ｖｉｎｙｌ  Ａｃｅｔａｌ  Ｐｏｌｙｍｅｒｓに記載の溶媒法を使用することができる。別の実施形態において、前記文献に記載の水性法を使用することができる。ポリ（ビニルブチラール）は、例えば、Ｂｕｔｖａｒ（商標）樹脂としてソルチア社（Ｓｏｌｕｔｉａ  Ｉｎｃ．、セントルイス、ミズリー州）から様々な形態で市販されている。
【００３３】
様々な実施形態において、ポリ（ビニルブチラール）を含むポリマーシート樹脂は、ポリ（ビニルアルコール）として計算された、１０から３５重量％（ｗｔ．％）のヒドロキシル基、ポリ（ビニルアルコール）として計算された１３から３０ｗｔ．％のヒドロキシル基、またはポリ（ビニルアルコール）として計算された１５から２２ｗｔ．％のヒドロキシル基を含む。また、ポリマーシート樹脂は、ポリ酢酸ビニルとして計算された、１５ｗｔ．％未満の残留エステル基、１３ｗｔ．％、１１ｗｔ．％、９ｗｔ．％、７ｗｔ．％、５ｗｔ．％、または３ｗｔ．％未満の残留エステル基を含むことができ、残部は、アセタール、好ましくはブチルアルデヒドアセタールであるが、場合により少量の他のアセタール基、例えば、２−エチルヘキサナル基を含む（例えば、米国特許第５１３７９５４号を参照されたい。）。
【００３４】
様々な実施形態において、ポリマーシートは、１モル当たり少なくとも３００００、４００００、５００００、５５０００、６００００、６５０００、７００００、１２００００、２５００００または少なくとも３５００００グラム（ｇ／ｍｏｌまたはダルトン）の分子量を有するポリ（ビニルブチラール）を含む。ジアルデヒドまたはトリアルデヒドの少量をアセタール化ステップの間に添加して、分子量を少なくとも３５００００ｇ／ｍｏｌに増加させることができる（例えば、米国特許第４９０２４６４号、第４８７４８１４号、第４８１４５２９号および第４６５４１７９号を参照されたい。）。本明細書においては、用語「分子量」は、重量平均分子量を意味する。
【００３５】
本発明のポリマーシートにおいて、酢酸ナトリウム、酢酸カリウム、およびマグネシウム塩を含む様々な接着調節剤を使用することができる。本発明の実施形態で使用することのできるマグネシウム塩には、これに限らないが、サリチル酸マグネシウム、ニコチン酸マグネシウム、マグネシウムジ−（２−アミノベンゾエート）、マグネシウムジ−（３−ヒドロキシ−２−ナフトエート）、およびマグネシウムビス（２−エチルブチレート）（ケミカルアブストラクト番号７９９９２−７６−０）などの、米国特許第５７２８４７２号に開示されているものが含まれる。本発明の様々な実施形態において、マグネシウム塩は、マグネシウムビス（２−エチルブチレート）である。
【００３６】
他の添加剤をポリマーシートに取り入れて、最終製品におけるポリマーシートの性能を増強することができる。このような添加剤には、これに限らないが、当技術分野において知られている、染料、顔料、安定剤（例えば、紫外線安定剤）、酸化防止剤、アンチブロッキング剤、追加のＩＲ吸収剤、難燃剤、前述の添加剤の組合せなどが含まれる。
【００３７】
本発明のポリマーシートの様々な実施形態において、ポリマーシートは、２０から６０、２５から６０、２０から８０、１０から７０、または１０から１００部の可塑剤ｐｈｒを含むことができる。勿論、特定の用途に適した、他の量を使用することができる。いくつかの実施形態において、可塑剤は、２０個未満、１５個未満、１２個未満、または１０個未満の炭素原子を有する炭化水素セグメントを有する。可塑剤の量を調節して、ポリ（ビニルブチラール）シートのガラス転移温度（Ｔｇ）に変化をもたらすことができる。一般に、可塑剤をより大量添加するとＴｇを低下させる。
【００３８】
適切ないずれかの可塑剤を本発明のポリマー樹脂に添加して、ポリマーシートを形成することができる。本発明のポリマーシートにおいて使用される可塑剤は、特に、多塩基酸または多価アルコールのエステルを含むことができる。適切な可塑剤には、例えば、トリエチレングリコールジ−（２−エチルブチレート）、トリエチレングリコールジ−（２−エチルヘキサノエート）、トリエチレングリコールジヘプタノエート、テトラエチレングリコールジヘプタノエート、ジヘキシルアジペート、ジオクチルアジペート、ヘキシルシクロヘキシルアジペート、ヘプチルアジペートおよびノニルアジペートの混合物、ジイソノニルアジペート、ヘプチルノニルアジペート、ジブチルセバケート、油で改質されたセバシン酸アルキドなどのポリマー可塑剤、米国特許第３８４１８９０号において開示されているようなホスフェートとアジペートの混合物および米国特許第４１４４２１７号に開示されているようなアジペートおよび前述したものの混合物および組合せが含まれる。使用され得る他の可塑剤は、米国特許第５０１３７７９号に開示されているような、Ｃ４からＣ９のアルキルアルコールおよびＣ４からＣ１０の環式アルコールならびにＣ６からＣ８のアジペートエステル（ヘキシルアジペートなど）から製造された混合アジペートである。様々な実施形態において使用される可塑剤は、ジヘキシルアジペートおよび／またはトリエチレングリコールジ−２−エチルヘキサノエートである。
【００３９】
ポリ（ビニルブチラール）ポリマー、可塑剤、およびいずれかの添加剤を、当業者に知られている方法によって、熱的に処理し、シート形状に構成することができる。ポリ（ビニルブチラール）シートを形成する１つの例示的な方法は、樹脂、可塑剤および添加剤を含む溶融されたポリ（ビニルブチラール）を、この溶融体をダイ（例えば、１つの寸法がこれと垂直な寸法よりも実質的に大きい開口部を有するダイ）に強制的に通すことにより、押出すことを含む。ポリ（ビニルブチラール）シートを形成する別の例示的な方法は、溶融体をダイからローラー上に流し出し、樹脂を凝固させ、次いで凝固した樹脂をシートとして取り出すことを含む。様々な実施形態において、ポリマーシートは、例えば、０．１から２．５ｍｍ、０．２から２．０ｍｍ、０．２５から１．７５ｍｍおよび０．３から１．５ｍｍの厚さを有することができる。
【００４０】
ガラス層を含む前述のそれぞれの実施形態について、適切な場合は、非ガラスグレージングタイプの材料が、ガラスの代わりに用いられる別の実施形態がある。このようなグレージング層の例には、例えば、６０℃または７０℃を超える高いガラス転移温度を有する剛性プラスチック、例えば、ポリカーボネートおよびポリアルキルメタクリレート、特にアルキル部位に１から３個の炭素原子を有するものが含まれる。
【００４１】
また、いかなる組合せの、本明細書において開示された本発明の、ポリマーシートおよび中間層のいずれのスタックまたはロールでも、本発明に含まれる。
【００４２】
また、本発明は、本発明の中間層のいずれかを含む、風防ガラス、窓、およびこの他の完成されたグレージング製品を含む。
【００４３】
本発明は、本明細書に記載の本発明のポリマーシートのいずれかを用いて、本発明の中間層またはグレージングパネルを形成することを含む、中間層およびグレージングパネルを製造する方法を含む。
【００４４】
様々なポリマーシートおよび／または積層ガラス特性と、本発明に使用するための測定技法とを述べることにする。
【００４５】
ポリマーシートを含む積層ガラスの透明度は、試料によって散乱された光を、入射光と対比して定量化したものであるヘーズ値を測定することによって求めることができる。％ヘーズは、以下の技法により測定することができる。ヘーズの量を測定するための装置、ヘーズメータ、型式Ｄ２５（（ハンタアソシエート（Ｈｕｎｔｅｒ  Ａｓｓｏｃｉａｔｅｓ）（レストン、バージニア州））から入手可能である。）は、視野角２°にて光源Ｃを用いてＡＳＴＭ  Ｄ１００３−６１（再承認１９７７）−手順Ａに従って使用することができる。本発明の様々な実施形態において、％ヘーズは５％未満、３％未満および１％未満である。
【００４６】
パメル（ｐｕｍｍｅｌ）接着性は、以下の技法に従って測定することができ、本明細書において「パメル」を参照してポリマーシートのガラスに対する接着性を定量する場合は、以下の技法を用いてパメルを求める。２層のガラス積層板試料を、標準のオートクレーブ積層条件によって作製する。積層板を約−１７．８℃（０°Ｆ）まで冷却し、手を使用してハンマーでパメルして、ガラスを破壊する。次いで、ポリ（ビニルブチラール）シートに接着されていないすべての破損ガラスを除去し、ポリ（ビニルブチラール）シートに接着されている残りのガラスの量を、目視により１組の標準と比較する。標準は、様々な程度のガラスが、ポリ（ビニルブチラール）シートに接着されたまま残っている尺度に対応する。特に、ゼロのパメル標準においては、ポリ（ビニルブチラール）シートに接着されたまま残っているガラスは存在しない。１０のパメル標準においては、１００％のガラスがポリ（ビニルブチラール）シートに接着されたまま残っている。本発明の積層ガラスパネルに関しては、様々な実施形態が、少なくとも３、少なくとも５、少なくとも８、少なくとも９、または１０のパメルを有する。別の実施形態は、８および１０を含めて８から１０の間のパメルを有する。
【００４７】
ポリマーシートの「黄色度指数」は、以下に従って測定することができる：実質的に平坦で並行である滑らかなポリマー表面を有する、１ｃｍの厚さのポリマーシートの透明な、鋳込成形の円板を形成する。指数は、ＡＳＴＭ法Ｄ１９２５、「Ｓｔａｎｄａｒｄ  Ｔｅｓｔ  Ｍｅｔｈｏｄ  ｆｏｒ  Ｙｅｌｌｏｗｎｅｓｓ  Ｉｎｄｅｘ  ｏｆ  Ｐｌａｓｔｉｃｓ」に従って、可視スペクトルの分光光度透過率から測定される。値は、測定された試料の厚さを用いて１ｃｍ厚さに補正される。本発明の様々な実施形態において、ポリマーシートは、１２以下、１０以下、または８以下の黄色度指数を有することができる。
【００４８】
可視透過率は、パーキンエルマーコーポレーション（Ｐｅｒｋｉｎ  Ｅｌｍｅｒ  Ｃｏｒｐｏｒａｔｉｏｎ）により製造されたラムダ９００（Ｌａｍｂｄａ  ９００）などの紫外−可視−近赤外分光光度計を用いて、国際標準ＩＳＯ１０５２６−１９９９に記載の方法により定量化される。
【００４９】
ガラス積層板の端部白色化は、積層板の１５．２４ｃｍ角の断片を、５０℃で９５％相対湿度の、高温多湿環境に曝すことにより、測定される。試験期間は４週間以上である。白色化帯は、白色が曝露時間と共に発達させられ、拡大させられていく積層板の端部からの距離として、周期的（２週間および４週間）に測定される。
【００５０】
滑りは、垂直に立てた状態で、ガラス層の中の唯１層のみにより支持されている積層板の１５．２４ｃｍ角の断片を装着し、この積層板を１００℃の温度に１００時間以上曝すことにより測定する。いずれの時点においても滑りは、支持されていないガラス層が、出発位置に対して下方に移動した距離であり、試料が作製された際に、ガラスの２つの部分が完全に位置合わせされている場合は、この距離は通常ゼロである。
【００５１】
引張強度、伸び、および割線係数は、ＭＴＳ  Ｓｉｎｔｅｃｈ  １／ＧＴユニバーサル試験装置を用い、ＡＳＴＭ  Ｄ４１２の方法に従って測定する。すべての試料は、測定前に、２１℃、５１％相対湿度において２４時間コンディショニングする。
【００５２】
（実施例）
【実施例１】
【００５３】
１０−２１重量％のビニルアルコール含有量および０．５−４重量％の酢酸ビニル残基を有する１００部のポリ（ビニルブチラール）樹脂を、可塑剤としてのトリエチレングリコールジ−（２−エチルヘキサノエート）３０−７５部と混合する。チヌビン（Ｔｉｎｕｖｉｎ）３２６（２−ｔｅｒｔ−ブチル−６−（５−クロロ−ベンゾトリアゾール−２−イル）−４−メチル−フェノール０．２５重量部−Ｃｉｂａ  Ｓｐｅｃｉａｌｔｙ  Ｃｈｅｍｉｃａｌｓから入手可能）が添加され、得られた混合物を用いて対照として使用するポリマーシートを形成する。この混合物は、実験室の押出機から押出され、１８０℃の温度でシートを形成する。
【００５４】
上記のパラグラフで与えられたものと同一の成分が再び組み合わされ、３個の混合物は、改質ヒュームドシリカ（ＣＡＢ−Ｏ−ＳＩＬ  ＴＳ−６１０−キャボットコーポレーション（ベレリカ、マサチューセッツ州）から入手可能）を、１．２、１．８、または２．０重量％添加することにより、別々に形成される。３個の混合物は、実験室の押出機から押出され、１８０℃の温度で３個の試験シートを形成する。
【００５５】
対照ポリマーシートおよび試験ポリマーシートの１つは、機械的引張り特性について試験される。試験条件は、ＡＳＴＭ  Ｄ４１２法ＣＴＨ（２１℃／５０％相対湿度）に従った。
【００５６】
改質ヒュームドシリカを含むポリマーシートは、改質ヒュームドシリカを含有していない対照試料と比較して、１０−３０％の引張応力の増加を示す。
【００５７】
【表１】
0005819355.tif 000002
【実施例２】
【００５８】
対照ポリマーシートおよび試験ポリマーシートの１つは、２枚のガラス板の間にそれぞれ積層され、高温および湿度で試験される。ガラス積層板は、５０℃および９５％の相対湿度の環境に４週間曝露される。湿気の浸透により引き起こされる積層板の端部白色化帯は、改質ヒュームドシリカを含む中間層を取り入れた積層ガラスにおいて、大幅に低減される。
【００５９】
【表２】
0005819355.tif 000003
【実施例３】
【００６０】
対照ポリマーシートおよび試験ポリマーシートの１つは、％可視光透過率、ヘーズ、および黄色度について試験される。１％未満の積層板ヘーズは、高度な光学的透明度であると見なされる。
【００６１】
【表３】
0005819355.tif 000004
【実施例４】
【００６２】
対照ポリマーシートおよび試験ポリマーシートの１つについて、パメル試験を実施する。結果は、改質ヒュームドシリカを含むポリマーシートについて、優れたガラス接着性を示す。
【００６３】
【表４】
0005819355.tif 000005
【実施例５】
【００６４】
滑り試験は、２つの積層板について実施される。結果は、改質ヒュームドシリカを含むポリマーシートにおいて優れた滑り抵抗を示す。
【００６５】
【表５】
0005819355.tif 000006
【００６６】
本発明により、光学的品質を許容できないほど低下させることなく、物理的特性を改善した改質ヒュームドシリカを有する、ポリ（ビニルブチラール）シートなどの、中間層を提供することが今や可能である。
【００６７】
本発明を例示的な実施形態を参照して説明してきたが、当業者は、本発明の範囲を逸脱することなく、様々に変更し得ることおよび同等物を本発明の要素の代わりにし得ることを理解されよう。加えて、特定の状況または材料を本発明の教示に適合させるために、本発明の本質的な範囲を逸脱することなく、多くの変更をし得る。したがって、本発明は、本発明を実施するために企図された最良の形態として開示された特定の実施形態に限定されるものではなく、本発明は、添付の特許請求の範囲の範囲に当てはまるすべての実施形態を含むものであることが意図されている。
【００６８】
さらに、本発明のいずれかの単一成分に与えられた、範囲、数値または特性のいずれでも、本発明の他の成分のいずれかに与えられた範囲、数値または特性のいずれとも、交換可能な場合は交換して使用し、本明細書全体を通じて与えられたような、成分のそれぞれの数値を限定している実施形態を構成することができることが理解されよう。例えば、与えられた範囲のいずれかにある可塑剤を含むことに加えて、与えられた範囲のいずれかにある改質ヒュームドシリカを含む、ポリマーシートを形成し、必要に応じて、本発明の範囲内にあるが、列記するとすれば極めて煩わしいことになる、多くの置換品を形成することができる。
【００６９】
要約またはいずれかの特許請求の範囲の範囲内で与えられたいずれの図参照番号も、説明する目的だけのものであり、特許請求された発明を、いずれかの図に示された１つの特定の実施形態に限定するものであると解釈されるべきではない。
【００７０】
図は、特段の指示がない限り、縮尺して描かれてはいない。
【００７１】
本明細書において参照された、定期刊行物の論文、特許、特許出願および書籍を含むそれぞれの参考資料は、参照によりその全体が本明細書に組み込まれる。